(57)【要約】【課題】１００〜２００℃の作動温度において、無加湿で、プロトン伝導性を長期安定的に発揮するプロトン伝導体であって、高いプロトン伝導性と低い活性化エネルギーを有するとともに、容易に薄肉化や大型化が可能であるプロトン伝導体を提供する。【解決手段】（１）リン酸塩ガラスと、（２）イミダゾール系誘導体との混合によって得られるプロトン伝導体であって、上記（１）と上記（２）との混合比は、重量比で（１）：（２）＝１：３．５〜１：５の範囲であり、上記プロトン伝導体は非晶質性の物品であることを特徴とするプロトン伝導体。【選択図】図５
2014179166.tif 000002
【特許請求の範囲】
【請求項１】
（１）リン酸塩ガラスと、（２）イミダゾール系誘導体との混合によって得られるプロトン伝導体であって、
前記（１）と前記（２）との混合比は、重量比で（１）：（２）＝１：３．５〜１：５の範囲であり、
前記プロトン伝導体は非晶質性の物品であることを特徴とするプロトン伝導体。
【請求項２】
前記リン酸塩ガラスは、Ｐ２Ｏ５を３０〜７０ｍｏｌ％含む請求項１に記載のプロトン伝導体。
【請求項３】
前記リン酸塩ガラスは、ＺｎＯ及び／又はＣｏＯを含む請求項１又は２に記載のプロトン伝導体。
【請求項４】
前記リン酸塩ガラスは、ＭｇＯ、ＣａＯ、ＳｒＯ及びＢａＯからなる群より選ばれる少なくとも１種を含む請求項１〜３のいずれかに記載のプロトン伝導体。
【請求項５】
前記リン酸塩ガラスは、ＭｇＯ、ＣａＯ、ＳｒＯ及びＢａＯからなる群より選ばれる少なくとも１種を１５ｍｏｌ％以下含む請求項４に記載のプロトン伝導体。
【請求項６】
前記リン酸塩ガラスは、Ｎｂ２Ｏ５を含む請求項１〜５のいずれかに記載のプロトン伝導体。
【請求項７】
前記リン酸塩ガラスは、Ｎｂ２Ｏ５を５ｍｏｌ％以下含む請求項６に記載のプロトン伝導体。
【発明の詳細な説明】
【技術分野】
【０００１】
本発明は、プロトン伝導体に関する。
【背景技術】
【０００２】
従来、電圧を印加することにより物質中をイオンが移動する場合、これを用いて電池やセンサーなどの電気化学デバイスを設計することができるので、極めて多くの研究開発がなされている。水素イオン（プロトン）を電荷担体とする伝導体は、燃料電池への応用の面から、非常に大きな期待が寄せられている。現在では、この種のプロトン伝導体としてイオン交換膜を用いた高分子固体電解質型燃料電池の開発が盛んであり、すでに据置型電源として実用化されている。室温付近で高い伝導性を示すプロトン伝導体には、ウラニルリン酸水和物やモリブドリン酸水和物などの無機結晶、あるいは、フッ化ビニル系高分子にパースルホン酸を含む側鎖の付いた高分子イオン交換膜（ＮＡＦＩＯＮ（登録商標））などの有機物、ケイ酸塩を主成分としリン酸を少量添加してゾルゲル法により作製された多孔質ガラス（例えば、特許文献１参照）がよく知られている。また、プロトン伝導性付与剤を含有させたもの（例えば、特許文献２参照）、無機−有機複合膜を使用したもの（例えば、特許文献３参照）、あるいはイオン性液体複合膜を使用したもの（例えば、特許文献４参照）やガラスを水和させて得られる非晶質ゾルあるいはゲル状態のもの（例えば、特許文献５参照）も開発されている。
【０００３】
最近では、発電効率、電極に用いる白金の被毒の問題、システム効率の観点から、１００〜２００℃で、かつ無加湿で作動する、いわゆる中温型燃料電池が注目されており、研究開発が盛んになっている。先に挙げた室温付近で高い電導性を示すプロトン伝導体は、プロトンが水を介して移動する機構を利用するものである。しかし、固体高分子膜やゾルゲル法ガラスでは、これらの素材に存在する微小な孔に付着した水がプロトンの伝導性を高めるため、高い電導度を得るために飽和水蒸気圧に近い加湿が必要である。また、湿度によって導電率が大きく変化することが難点であるし、中温域では水の蒸発を防ぐための高圧容器が必要となるという問題点を有していた。モリブドリン酸水和物などの無機結晶、固体高分子膜、あるいはガラスを水和させて得られる非晶質ゾルあるいはゲルは、耐熱性に乏しく１００℃以上では使用できない。
【０００４】
一方、リン酸型燃料電池の作動温度は２００℃程度であり、実用化にほぼ至っているが、リン酸の揮発の問題があり、長期間の安定作動においては未だ十分でない。また、固体酸化物型燃料電池の作動温度は非常に高い。このように、中温域、とくに１００〜２００℃という温度域で安定して作動する燃料電池は実現されていないのが現状である。
【０００５】
このような問題を解決すべく、非特許文献１には、１００〜２４０℃の作動温度において、無加湿で１０−４Ｓ／ｃｍ程度のプロトン伝導性と、９２ｋＪ／ｍｏｌ程度の活性化エネルギーを、長期安定的に発揮するプロトン伝導体が開示されている。
【０００６】
また、特許文献６及び７には、１５０℃にて１０−２Ｓ／ｃｍ程度の非常に高い電導度と、２０ｋＪ／ｍｏｌ程度の活性化エネルギーを示すプロトン伝導体が開示されている。
【先行技術文献】
【特許文献】
【０００７】
【特許文献１】特開２００２−０９７２７２号公報
【特許文献２】特開２００１−０３５５０９号公報
【特許文献３】特開２０００−０９０９４６号公報
【特許文献４】特開２００１−１６７６２９号公報
【特許文献５】特開２００３−２１７３３９号公報
【特許文献６】特開２００９−２９５５３９号公報
【特許文献７】国際公開第２０１１／１３６１１９号
【非特許文献】
【０００８】
【非特許文献１】Hiroki Kato, Toshihiro Kasuga,“Preparation of proton-conducting hybrid materials by reacting zinc phosphateglass with benzimidazole”, Materials Letters, 79, 109-111 (2012)
【発明の概要】
【発明が解決しようとする課題】
【０００９】
上記非特許文献１に記載のプロトン伝導体を燃料電池の電解質として用いれば、２００℃付近の中温域においても作動させることができ、また、上記特許文献６及び７に記載のプロトン伝導体を燃料電池の電解質として用いれば、優れた性能を有する中温型燃料電池が期待される。
【００１０】
しかし、中温型燃料電池の実用化のためには、プロトン伝導体の電導度を向上させることや活性化エネルギーを低減させることと同時に、２００℃付近の中温域まで作動温度を広くすることが要求される。このように、中温型燃料電池の実用化のためには、長期安定性に優れた性能を、２００℃付近の中温域においても発揮する電解質の開発が期待される。また、プロトン伝導体を燃料電池の電解質として使用するにあたり、粘度を制御し、容易に薄肉化や大型化が可能であることも望まれる。
【００１１】
非特許文献１に記載のプロトン伝導体は、活性化エネルギーが約９０ｋＪ／ｍｏｌと高く、また、１５０℃未満の温度域では良好なプロトン伝導性を有しておらず、電導度のさらなる向上が望まれる。また、特許文献６及び７に記載のプロトン伝導体では、材料中のリン酸ジルコニウム結晶の分解が懸念され、１７０℃以上の温度域での使用は困難であることから、作動温度域の向上が要求される。
【００１２】
本発明は上記点に鑑みて、１００〜２００℃の作動温度において、無加湿で、プロトン伝導性を長期安定的に発揮するプロトン伝導体であって、高いプロトン伝導性と低い活性化エネルギーを有するとともに、容易に薄肉化や大型化が可能であるプロトン伝導体を提供することを目的とする。
【課題を解決するための手段】
【００１３】
本発明のプロトン伝導体は、（１）リン酸塩ガラスと、（２）イミダゾール系誘導体との混合によって得られるプロトン伝導体であって、上記（１）と上記（２）との混合比は、重量比で（１）：（２）＝１：３．５〜１：５の範囲であり、上記プロトン伝導体は非晶質性の物品であることを特徴とする。
【００１４】
本発明のプロトン伝導体において、上記リン酸塩ガラスは、Ｐ２Ｏ５を３０〜７０ｍｏｌ％含むことが好ましい。
【００１５】
本発明のプロトン伝導体において、上記リン酸塩ガラスは、ＺｎＯ及び／又はＣｏＯを含むことが好ましい。
【００１６】
本発明のプロトン伝導体において、上記リン酸塩ガラスは、ＭｇＯ、ＣａＯ、ＳｒＯ及びＢａＯからなる群より選ばれる少なくとも１種を含むことが好ましく、ＭｇＯ、ＣａＯ、ＳｒＯ及びＢａＯからなる群より選ばれる少なくとも１種を１５ｍｏｌ％以下含むことがより好ましい。
【００１７】
本発明のプロトン伝導体において、上記リン酸塩ガラスは、Ｎｂ２Ｏ５を含むことが好ましく、Ｎｂ２Ｏ５を５ｍｏｌ％以下含むことがより好ましい。
【発明の効果】
【００１８】
本発明によれば、１００〜２００℃の作動温度において、無加湿で、プロトン伝導性を長期安定的に発揮するプロトン伝導体であって、非特許文献１に記載の従来のプロトン伝導体と比較して高い電導度と低い活性化エネルギーを有するとともに、容易に薄肉化や大型化が可能である。さらに、特許文献６及び７に記載のプロトン伝導体よりも作動温度域が広いプロトン伝導体を得ることができる。このプロトン伝導体を電解質として用いれば、長期安定性に優れた中温型燃料電池を得ることができるので、中温型燃料電池の実用化を飛躍的に早めることができる。
【図面の簡単な説明】
【００１９】
【図１】試験１における試験品１、３、４及びベンゾイミダゾールのＸ線回折パターンを示す図である。
【図２】試験１における試験品１〜４のＣＨＮ分析により求めた、材料中のベンゾイミダゾールの含有量を示す図である。
【図３】試験１における試験品１、試験品３及びベンゾイミダゾールの熱重量分析（ＴＧ）の結果を示す図である。
【図４】試験１における試験品１及び試験品３の３１Ｐ  ＭＡＳ−ＮＭＲスペクトルを示す図である。
【図５】試験１における試験品１、試験品３及びベンゾイミダゾールの電導度の温度依存性を示す図である。
【図６】試験２における試験品３、５〜７及びベンゾイミダゾールのＸ線回折パターンを示す図である。
【図７】試験２における試験品３及び５〜７の３１Ｐ  ＭＡＳ−ＮＭＲスペクトルを示す図である。
【図８】試験２における試験品３、５〜７及びベンゾイミダゾールの電導度の温度依存性を示す図である。
【図９】試験３における試験品３、８及び９のＣＨＮ分析により求めた、材料中のベンゾイミダゾールの含有量を示す図である。
【図１０】試験３における試験品３、８及び９の３１Ｐ  ＭＡＳ−ＮＭＲスペクトルを示す図である。
【図１１】試験３における試験品３、８及び９の電導度の温度依存性を示す図である。
【図１２】試験４における試験品１０、１１及び１２の３１Ｐ  ＭＡＳ−ＮＭＲスペクトルを示す図である。
【図１３】試験４における試験品５、１０及び１２の電導度の温度依存性を示す図である。
【発明を実施するための形態】
【００２０】
以下、本発明の実施形態について具体的に説明する。しかしながら、本発明は、以下の実施形態に限定されるものではなく、本発明の要旨を変更しない範囲において適宜変更して適用することができる。
【００２１】
本発明のプロトン伝導体は、（１）リン酸塩ガラスと、（２）イミダゾール系誘導体との混合によって得られるプロトン伝導体であって、上記（１）と上記（２）との混合比は、重量比で（１）：（２）＝１：３．５〜１：５の範囲であり、上記プロトン伝導体は非晶質性の物品であることを特徴とする。
【００２２】
上記リン酸塩ガラスは、Ｐ２Ｏ５を含んでいる。Ｐ２Ｏ５はガラスを形成する主成分であり、また、イミダゾール系誘導体とを混合して加熱することで高いプロトン伝導性を持たせるために必須の成分である。
【００２３】
ガラス中のＰ２Ｏ５の含有量が３０ｍｏｌ％未満であると、ガラス化しにくく、また、プロトン伝導性も低くなる。一方、ガラス中のＰ２Ｏ５の含有量が７０ｍｏｌ％を超えると、ガラスの耐湿性が悪くなり、また、イミダゾール系誘導体と均一に混合しにくくなるため、プロトン伝導体を合成しにくくなる。したがって、ガラス中のＰ２Ｏ５の含有量は、好ましくは３０〜７０ｍｏｌ％、より好ましくは４０〜７０ｍｏｌ％、さらに好ましくは４５〜７０ｍｏｌ％、特に好ましくは４５〜６５ｍｏｌ％、最も好ましくは５０〜６０ｍｏｌ％である。
【００２４】
上記リン酸塩ガラスは、ＺｎＯ及び／又はＣｏＯを含むことが好ましく、ＺｎＯを含むことがより好ましい。ＺｎＯやＣｏＯは、ガラスを形成するとともに、イミダゾール系誘導体との反応性を維持したまま、ガラスの熱耐久性及び耐湿性を向上させることができる。
【００２５】
ガラス中のＺｎＯの含有量が２５ｍｏｌ％未満であると、ガラスを形成しにくくなるとともに、リン酸塩ガラスで問題となる熱耐久性及び耐湿性の改善が不充分となり、また、イミダゾール系誘導体と均質に混合しにくくなり、プロトン伝導体を合成しにくくなる。一方、ガラス中のＺｎＯの含有量が７０ｍｏｌ％を超えると、Ｐ２Ｏ５の含有量が少なくなるため、プロトン伝導性が低くなる。したがって、ガラス中のＺｎＯの含有量は、好ましくは２５〜７０ｍｏｌ％、より好ましくは２５〜５０ｍｏｌ％、さらに好ましくは２５〜４５ｍｏｌ％、特に好ましくは３０〜４５ｍｏｌ％である。なお、ガラス中のＣｏＯの含有量、ＺｎＯ及びＣｏＯの含有量の好ましい範囲も同様である。
【００２６】
上記リン酸塩ガラスは、ＭｇＯ、ＣａＯ、ＳｒＯ及びＢａＯからなる群より選ばれる少なくとも１種を含むことが好ましい。これらの成分は、ガラスを形成するとともに、イミダゾール系誘導体との反応性を維持したまま、ガラスの熱耐久性及び耐湿性を向上させることができる。また、これらの成分を含有させることにより、良好なプロトン伝導性と低い活性化エネルギーを有するプロトン伝導体とすることができ、さらに、プロトン伝導体の粘性を低下させることができる。
これらの成分の中では、ＳｒＯ又はＢａＯが好ましい。例えばＢａ２＋イオンはＺｎＯ２＋イオンと比較して電界強度が小さい。そのため、Ｂａ２＋イオン付近のガラス構造が弱くなり、反応場として効果的に寄与するため、後述するリン酸鎖の切断が進行すると考えられる。これにより、イミダゾール系誘導体と反応物が豊富に形成されるため、プロトン伝導性が向上する。
【００２７】
ガラス中のＢａＯの含有量は、プロトン伝導性を向上させる観点から、好ましくは１５ｍｏｌ％以下、より好ましくは１０ｍｏｌ％以下、さらに好ましくは８ｍｏｌ％以下である。具体的には、１〜１５ｍｏｌ％が好ましく、１〜１０ｍｏｌ％がより好ましく、１〜８ｍｏｌ％がさらに好ましい。なお、ガラス中のＭｇＯの含有量、ＣａＯの含有量、ＳｒＯの含有量、これらの混合物の含有量の好ましい範囲も同様である。
【００２８】
上記リン酸塩ガラスは、Ｎｂ２Ｏ５を含むことが好ましい。Ｎｂ２Ｏ５はガラスの熱耐久性及び耐湿性を向上させる成分である。また、Ｎｂ２Ｏ５を含有させることにより、ガラスの安定性が増すため、イミダゾール系誘導体と均質に混合し、プロトン伝導体を合成しやすくなる。
【００２９】
ガラス中のＮｂ２Ｏ５の含有量が５ｍｏｌ％を超えると、ガラスが過度に安定化するため、プロトン伝導体のプロトン伝導性が低下する場合や、プロトン伝導体を合成することができない場合がある。したがって、ガラス中のＮｂ２Ｏ５の含有量は、ガラスに適度な熱耐久性及び耐湿性を与えるために、好ましくは５ｍｏｌ％以下、より好ましくは４ｍｏｌ％以下、さらに好ましくは３ｍｏｌ％以下である。具体的には、０．５〜５ｍｏｌ％が好ましく、０．５〜４ｍｏｌ％がより好ましく、０．５〜３ｍｏｌ％がさらに好ましい。
【００３０】
上記リン酸塩ガラスは、実質的に上記成分からなることが好ましいが、これにＳｎＯ、ＦｅＯ、Ｆ２Ｏ３、Ａｌ２Ｏ３等の微量成分を合量で５ｍｏｌ％まで含有してもよい。
【００３１】
上記イミダゾール系誘導体は、構造中にイミダゾールと同じ五員環を持っており、分子間にプロトンを自己解離できる程度の水素結合ネットワークが形成され、かつ自身がプロトンアクセプターそしてプロトンドナーとして働ける分子である。なお、イミダゾール系誘導体には、イミダゾールも含まれるものとする。
【００３２】
上記イミダゾール系誘導体としては、イミダゾールの構造の一部を変化させて得られる化合物が挙げられ、例えば、イミダゾール環の１つの水素原子を炭化水素基と置換した２−ウンデシルイミダゾールや、ベンゾイミダゾール、ベンゾイミダゾールが有するベンゼン環の１つの水素原子を水酸基で置換したもの等が挙げられる。
【００３３】
上記リン酸塩ガラスと上記イミダゾール系誘導体との混合比は、重量比で、リン酸塩ガラス：イミダゾール系誘導体＝１：３．５〜１：５である。１：３．５の重量比よりもイミダゾール系誘導体が少ないと、均質なプロトン伝導体を合成することが難しくなり、プロトン伝導性も低くなる。一方、１：５の重量比よりもイミダゾール系誘導体が多いと、プロトン伝導体の熱耐久性が低下する。さらに、１：５の重量比よりもイミダゾール系誘導体が多いと、高温でのイミダゾール系誘導体の揮発が起こりやすくなり、また、イミダゾール系誘導体の融点以下の温度でプロトン伝導性が極端に低下する現象が顕著に表れる。
【００３４】
本発明のプロトン伝導体は、非晶質性の物品である。プロトン伝導体が結晶質性であると、融点付近で急激に特性（粘度等）が変化するのに対し、プロトン伝導体が非晶質性であると、連続的に特性が変化するため好ましい。
なお、本明細書において、非晶質性とは、粉末Ｘ線回析法による測定パターンにおいて、ブロードなピーク（ハロー）が確認されるものをいい、そのような物品の中で、特には、明確な鋭いピークがないものが好ましい。
【００３５】
本発明のプロトン伝導体は、例えば、リン酸亜鉛ガラス等のリン酸塩ガラスとベンゾイミダゾール等のイミダゾール系誘導体とを混合し、熱処理を行うことにより製造することができる。
【００３６】
リン酸亜鉛ガラス及びベンゾイミダゾールを用いる場合、ベンゾイミダゾールは、リン酸亜鉛ガラス構造中のリン酸鎖を切断する働きを有する。この切断は、リン酸鎖の末端から起こると考えられている。まず亜鉛イオンとリン酸鎖との結合が切断され、不安定になったリン酸鎖が切断される。切断されたリン酸グループ及び亜鉛イオンがベンゾイミダゾールと反応する。上記の反応が繰り返し起こることにより、リン酸イオンと、亜鉛イオンと、ベンゾイミダゾールとを成分とするプロトン伝導体を製造することができる。
【００３７】
ベンゾイミダゾールは、リン酸グループや亜鉛イオン等と反応し、クラスターを形成すると考えられる。このうち、リン酸グループと反応したクラスターは、プロトン伝導性に寄与する。一方、亜鉛イオンと反応したクラスターは、プロトン伝導性にはほとんど寄与しないものの、熱耐久性や耐湿性に寄与するとされている（例えば、Toshihiro Kasuga, “PROTON CONDUCTING VISCOUS MATERIALS DERIVED FROM ZINC METAPHOSPHATE GLASS”,Phosphorus Research Bulletin, 24, 26-31 (2010)参照）。そのため、２つのクラスターの割合を適切に制御することで、プロトン伝導性、熱耐久性及び耐湿性を兼ね備えたプロトン伝導体を製造することが可能となる。
【００３８】
ここで、ベンゾイミダゾールに対して、リン酸イオン及び亜鉛イオンを同時に供給すると、リン酸イオンと亜鉛イオンとの間の酸塩基反応が生じてしまう。そこで、ベンゾイミダゾールとリン酸亜鉛ガラスとを混合すれば、リン酸イオンや亜鉛イオンが徐々に放出され、これらとベンゾイミダゾールとを反応させることができる。
【００３９】
上記の例では、リン酸亜鉛ガラス及びベンゾイミダゾールを用いる場合について説明したが、その他のリン酸塩ガラス及びイミダゾール系誘導体を用いる場合も同様である。
【００４０】
上記リン酸イオンとは、正リン酸を構成する三価の陰イオンＰＯ４３−であるが、製造方法によっては縮合リン酸塩として用いることも可能であり、この場合には、ピロリン酸イオンＰ２Ｏ７４−やポリリン酸イオンＰＯ３−を含有する。
【００４１】
本発明のプロトン伝導体を製造する際、熱処理温度は、１５０〜２５０℃が好ましい。熱処理温度が１５０℃未満では反応が不充分となり、均質なプロトン伝導体を合成することが難しくなる。一方、熱処理温度が２５０℃を超えると、イミダゾール系誘導体の揮発が起こりやすくなり、所望の組成のプロトン伝導体を合成することが難しくなる。
【００４２】
本発明のプロトン伝導体を製造する際、熱処理時間は、リン酸塩ガラスとイミダゾール系誘導体とが反応し、均質なプロトン伝導体を合成することができれば特に限定されないが、生産性の観点から７２時間以内が好ましい。
【００４３】
本発明のプロトン伝導体は、リン酸等の比較的安価な無機化合物を原料としており、かつ、その製造方法も比較的簡便であるため、製造コストの低廉化が可能である。
【００４４】
本発明のプロトン伝導体では、１９０〜２００℃における電導度が１０−４Ｓ／ｃｍ以上であることが好ましい。また、１９０〜２００℃における活性化エネルギーが５０ｋＪ／ｍｏｌ以下であることが好ましい。電導度が１０−４Ｓ／ｃｍ未満である場合、又は、活性化エネルギーが５０ｋＪ／ｍｏｌを超える場合、２００℃付近までの作動温度域を有する中温型燃料電池の電解質としてプロトン伝導体を使用することは不適切である。
【実施例】
【００４５】
以下、本発明の実施形態をより具体的に開示した実施例を示す。なお、本発明はこれらの実施例のみに限定されるものではない。
【００４６】
＜試験１＞
比較例１（試験品１）
ガラス原料として、酸化亜鉛（キシダ化学、特級、９９．５％）と正リン酸（キシダ化学、特級、９９．５％）それぞれの試薬を酸化物換算モル比でＺｎＯ：Ｐ２Ｏ５＝５０：５０となるように秤量し、これに水を入れ混合スラリーとし、充分に混合撹拌したものを１００℃に保持した乾燥機に入れ、１日放置し水分を蒸発させた。これを白金製のルツボに入れ、１３５０℃に保持した電気炉に入れ、この状態で３０分間保持したのち、電気炉から取り出し、黒鉛板状に融液を流し出した。これをそのまま室温まで冷却することでリン酸亜鉛ガラスを作製した。このガラスを、アルミナ乳鉢を用いて１０μｍ程度の粒径になるまで粉砕した。
【００４７】
続いて、リン酸亜鉛ガラス粉末とベンゾイミダゾール（ナカライテスク、９８％）とを重量比で１：３となるように混合し、これをテフロン（登録商標）シャーレに入れ、開放した状態でベンゾイミダゾールとの混合物を作製した。この混合物に対し、１７０℃の乾燥機中で１日熱処理を行った。
【００４８】
実施例１（試験品２）
リン酸亜鉛ガラスとベンゾイミダゾールとの混合比を、重量比で１：４となるように作製した。他の条件は試験品１と同様である。
【００４９】
実施例２（試験品３）
リン酸亜鉛ガラスとベンゾイミダゾールとの混合比を、重量比で１：５となるように作製した。他の条件は試験品１と同様である。
【００５０】
比較例２（試験品４）
リン酸亜鉛ガラスとベンゾイミダゾールとの混合比を、重量比で１：６となるように作製した。他の条件は試験品１と同様である。
【００５１】
熱処理を行うことにより、各試験品のガラス粉末は完全に溶解し、粘稠性を示す茶褐色の物質となった。この試料を室温まで冷却して固化することにより有機無機ハイブリッド材料（プロトン伝導体）を合成した。また、得られた試料は空気中、室温で放置しても吸湿性を示さなかった。
【００５２】
得られた各試料を評価するために、Ｘ線回折装置（Ｐｈｉｌｉｐｓ社製、Ｘ’ｐｅｒｔ）を用いたＸ線回折測定、全自動元素分析装置（Ｅｌｅｍｅｎｔａｒ  Ａｎａｌｙｔｉｃａｌ社製、Ｖａｒｉｏ  ＥＬ  ｃｕｂｅ）を用いたＣＨＮ分析、示差熱天秤（Ｒｉｇａｋｕ社製、Ｔｈｅｒｍｏ  ｐｌｕｓ  ＴＧ８１２０）を用いた熱重量分析、超伝導固体核磁気共鳴装置（Ａｇｉｌｅｎｔ社製、Ｖａｒｉａｎ  Ｕｎｉｔｙ  ｐｌｕｓ  Ｉｎｏｖａ  ４００）を用いたリンの固体核磁気共鳴（３１Ｐ  ＭＡＳ−ＮＭＲ）測定、及び、伝達関数測定装置（Ｓｏｌａｒｔｒｏｎ社製、１２６０型Ｉｍｐｅｄａｎｃｅ  Ａｎａｌｙｚｅｒ）を用いた電導度測定を行った。
【００５３】
ＣＨＮ分析は、試料を燃焼させ、発生した分解ガスから材料中の炭素、水素、窒素の含有量を測定する分析方法である。これにより、材料中の有機物の含有量を計算から求めることができる。
【００５４】
電導度の測定は次のように行った。鏡面研磨を施した円柱状の真鍮の表面にスパッタ装置を用いて白金をコーティングし、この面を試料に接着させることにより電極とした。両面を研磨したガラス管に試料を封入し、両側から、白金コーティングした真鍮で挟み、これを乾燥器に置いた。白金線の一端を真鍮と接触させ、もう一端を交流インピーダンスアナライザに接続した。周波数を１Ｈｚから１０ＭＨｚまで変化させて測定し、Ｃｏｌｅ−Ｃｏｌｅプロットが複素平面の実軸と交わったところの値を抵抗値として読み取った。電導度は、電極間距離を電極面積と抵抗値で除して算出した。
【００５５】
図１に、試験品１、３、４及びベンゾイミダゾールのＸ線回折パターンを示す。試験品３においてもベンゾイミダゾールに帰属されるピークは確認されず、アモルファス（非晶質）状態であったが、試験品４ではわずかにピークが見られ、わずかに不均質化していることを示している。
【００５６】
図２に、試験品１〜４のＣＨＮ分析により求めた、各組成のハイブリッド材料（プロトン伝導体）中のベンゾイミダゾールの含有量を示す。図２中、ＢＩｍはベンゾイミダゾールを意味している。混合比を増加させると、プロトン伝導体中のベンゾイミダゾールの含有量も向上し、試験品４ではガラス１．０ｍｏｌに対して２．０ｍｏｌに達した。
【００５７】
図３に、試験品１、試験品３及びベンゾイミダゾールの熱重量分析（ＴＧ）の結果を示す。昇温速度は毎分５℃とし、空気中で重量変化を測定した。ベンゾイミダゾールの含有量の多い試験品３においても２００℃付近まで重量減少は確認されなかった。ベンゾイミダゾールは、リン酸や亜鉛イオンと反応した状態で材料中に存在しており、結果として中温域における熱耐久性が向上したと考えられる。
【００５８】
図４に、試験品１及び試験品３の３１Ｐ  ＭＡＳ−ＮＭＲスペクトルを示す。図中のＱｐ０とは正リン酸、Ｑｐ１とはピロリン酸、Ｑｐ２とはポリリン酸を示している。両試験品を比較すると、試験品３では試験品１よりＱｐ２グループのリンが減少し、Ｑｐ０グループのリンが増加している。この結果から、材料中のプロトン濃度が向上したことが考えられる。
【００５９】
図５に、試験品１、試験品３及びベンゾイミダゾールの電導度の温度依存性を示す。試験品３では、１８０℃以下においても１０−６Ｓ／ｃｍ以上の電導度を示した。試験品１に比べて試験品３では電導度が向上し、活性化エネルギーについても、１０３ｋＪ／ｍｏｌから８０ｋＪ／ｍｏｌへと低下した。プロトン伝導体中のベンゾイミダゾール含有量の増加により、リン酸鎖の切断が進み、プロトン濃度が増加したためであると考えられる。
【００６０】
＜試験２＞
実施例３（試験品５）
ＺｎＯ：Ｐ２Ｏ５のモル比が４０：６０となるように秤量しガラスを作製した。その他条件は試験品３と同様である。
【００６１】
実施例４（試験品６）
ＺｎＯ：Ｐ２Ｏ５のモル比が６０：４０となるように秤量しガラスを作製した。その他条件は試験品３と同様である。
【００６２】
比較例３（試験品７）
ＺｎＯ：Ｐ２Ｏ５のモル比が７０：３０となるように秤量しガラスを作製した。その他条件は試験品３と同様である。
【００６３】
なお、さらにリン酸比を向上させたガラスでは吸湿性が見られ、粒径が１０μｍ程度のガラス粉末にすることが困難であった。
【００６４】
熱処理を行うことにより、試験品５及び試験品６では、粘稠性を示す物質となった。粘度は亜鉛の含有量が向上するごとに高くなり、試験品７では全く流動性のない試料が得られた。また、最もリン酸の比率の高い試験品５においても、空気中、室温で放置しても吸湿性を示さなかった。
【００６５】
試験品３及び５〜７を評価するために、Ｘ線回折測定、３１Ｐ  ＭＡＳ−ＮＭＲ測定、及び、電導度測定を行った。
【００６６】
図６に、試験品３、５〜７及びベンゾイミダゾールのＸ線回折パターンを示す。試験品６及び試験品７において、ベンゾイミダゾールとは異なるピークが見られた。試験品６のピークは、ＺｎＯとベンゾイミダゾールとをメカノケミカルにて反応させて得られた試料の回折ピークと一致している。試験品７では、この反応物に加えて、他の結晶が含まれている。
【００６７】
図７に、試験品３及び５〜７の３１Ｐ  ＭＡＳ−ＮＭＲスペクトルを示す。試験品３、５及び６でピークシフトが確認されなかったことから、リン酸グループの状態に大きな変化はないと考えられる。一方、試験品７では−６ｐｐｍ付近にシャープなピークが見られた。これは、リン酸とベンゾイミダゾールとの結晶性の反応物の存在も考えられる。
【００６８】
図８に、試験品３、５〜７及びベンゾイミダゾールの電導度の温度依存性を示す。１９０℃以上において、試験品５ではベンゾイミダゾール単体の数値を上回った。
【００６９】
上述したように、ベンゾイミダゾールとリン酸とが反応したクラスターがプロトン伝導に寄与する一方、ベンゾイミダゾールと亜鉛イオンとが反応したクラスターはプロトン伝導にほとんど寄与しないと考えられている。亜鉛の含有量が増加すると、プロトン伝導体中にリン酸と反応したクラスターが減少したことにより、導電率の低下や活性化エネルギーの増加につながったものと考えられる。しかし、試験品７では、リン酸の含有量が少ないにも関わらず、試験品３と同程度の電導度が得られた。試験品７では、ベンゾイミダゾールとリン酸からなる結晶が材料内に存在し、効率よくプロトンを伝導していると考えられる。
【００７０】
これらの結果から、リン酸鎖の短い、Ｐ２Ｏ５含有量が４０ｍｏｌ％であるガラスでは、ベンゾイミダゾールがまず亜鉛とリン酸鎖との結合を切断し、次に付近に豊富に存在する切断された亜鉛と反応する。そのため、亜鉛とベンゾイミダゾールとの化合物は生成しやすく、リン酸鎖の切断は進まなかったと考えられる。一方で、リン酸鎖の比較的長い、Ｐ２Ｏ５含有量が６０ｍｏｌ％であるガラスやＰ２Ｏ５含有量が５０ｍｏｌ％であるガラスでは、同様に亜鉛とリン酸鎖との結合を切断するものの、Ｑｐ２グループのリンが豊富であることからベンゾイミダゾールの反応場が豊富である。そのため、ベンゾイミダゾールとの反応では、リン酸鎖の長いガラスを用いることでＱｐ０グループのリンとベンゾイミダゾールの化合物の生成量が増加するため有利である。
【００７１】
試験１と比較して、試験２における試料は、ガラス組成により電導度や活性化エネルギーを細かく制御することができる。
【００７２】
＜試験３＞
実施例５（試験品８）
ＢａＯ：ＺｎＯ：Ｐ２Ｏ５のモル比が５：４５：５０となるように秤量しガラスを作製した。その他条件は試験品３と同様である。
【００７３】
実施例６（試験品９）
ＢａＯ：ＺｎＯ：Ｐ２Ｏ５のモル比が１０：４０：５０となるように秤量しガラスを作製した。その他条件は試験品３と同様である。
【００７４】
熱処理後の試験品８及び試験品９は、試験品３と比較して粘度が低く、高い透明度を有していた。
【００７５】
試験品３、８及び９を評価するために、ＣＨＮ分析、３１Ｐ  ＭＡＳ−ＮＭＲ測定、及び、電導度測定を行った。
【００７６】
図９に、試験品３、８及び９のＣＨＮ分析により求めた、各組成のハイブリッド材料（プロトン伝導体）中のベンゾイミダゾールの含有量を示す。図９中、ＢＩｍはベンゾイミダゾールを意味している。材料中のベンゾイミダゾールの含有量はＢａＯを添加しても含有量に大きな変化はなかった。ＢａＯとイミダゾールは反応しないことが報告されているが（例えば、Jose Fernandez-Bertran, Lila Castellanos-Serra, H. Yee-Madeira, Edilso Reguera,“Proton Transfer in Solid State: Mechanochemical Reactions of Imidazole with Metallic Oxides”, Journal of Solid State Chemistry, 147, 561-564 (1999)参照）、ベンゾイミダゾールについても同様に反応しないと考えられる。そのため、この結果は、リン酸鎖を切断し、リン酸とベンゾイミダゾールとが試験２と比較して反応が進行していることを示していると考えられる。
【００７７】
図１０に、試験品３、８及び９の３１Ｐ  ＭＡＳ−ＮＭＲスペクトルを示す。試験品８及び９では、試験品３と比較して、Ｑｐ０グループのリンが増加した。これは、Ｂａ２＋の電界強度がＺｎ２＋よりも弱いため、リン酸鎖の結合強度の低下により、ベンゾイミダゾールがリン酸を攻撃しやすくなったためであると考えられる。また、試験品８及び９では、Ｑｐ０グループのリンが増加したことから、材料中のプロトン濃度が向上したことが考えられる。
【００７８】
図１１に、試験品３、８及び９の電導度の温度依存性を示す。試験品８及び９では、試験品３と比較して低温側における電導度が向上し、１８０℃にて１０−３Ｓ／ｃｍ程度を示した。この結果は、ベンゾイミダゾールの含有量は大きく変化していない上に、Ｑｐ０グループのリンが増加したことによると考えられる。
【００７９】
試験２と比較して、試験３における試料は１７０℃付近から高い電導度を示し、活性化エネルギーは比較的低い。また、中温域における粘度が非常に低いことから、薄肉化及び大型化が容易である。このため、このプロトン伝導体を例えば燃料電池用の電解質として使用すると、内部抵抗を抑え、より大きな出力と高い発電効率とを発揮し得る。
【００８０】
＜試験４＞
実施例７（試験品１０）
Ｎｂ２Ｏ５：ＢａＯ：ＺｎＯ：Ｐ２Ｏ５のモル比が１：５：３４：６０となるように秤量しガラスを作製した。その他条件は試験品５と同様である。
【００８１】
実施例８（試験品１１）
Ｎｂ２Ｏ５：ＢａＯ：ＺｎＯ：Ｐ２Ｏ５のモル比が２：５：３３：６０となるように秤量しガラスを作製した。その他条件は試験品５と同様である。
【００８２】
実施例９（試験品１２）
Ｎｂ２Ｏ５：ＢａＯ：ＺｎＯ：Ｐ２Ｏ５のモル比が３：５：３２：６０となるように秤量しガラスを作製した。その他条件は試験品５と同様である。
【００８３】
試験品１０、１１及び１２を評価するために、３１Ｐ  ＭＡＳ−ＮＭＲ測定、及び、電導度測定を行った。
【００８４】
図１２に、試験品１０、１１及び１２の３１Ｐ  ＭＡＳ−ＮＭＲスペクトルを示す。ニオブの含有量が向上するごとにＱｐ０グループのピーク強度が向上した。
【００８５】
図１３に、試験品５、１０及び１２の電導度の温度依存性を示す。試験品５、１０及び１２の電導度は、１８０℃以上で１０−４Ｓ／ｃｍより高い値を示し、また、試験品５と比較して、試験品１０及び１２は、低い活性化エネルギーを示した。また、試験品１０及び１２では、試験品５と比較してリン酸（Ｑｐ０グループのリン）の含有量が増加しているが、リン酸グループとの結合力が強いニオブを含有させることにより、このようなプロトン伝導体を作製することが可能となった。また、高い電導性を示す温度域についても、ニオブの含有量を調整することにより、活性化エネルギーを抑えたまま制御することができる。
【産業上の利用可能性】
【００８６】
本発明によれば、１００〜２００℃の中温域の空気中の開放環境でも、長期にわたって安定に、高いプロトン伝導性が得られ、さらに容易に薄肉化や大型化が可能であるので、中温型燃料電池として、自動車、据え置き型電源に利用可能である。
【図１】
2014179166.tif 000003
【図２】
2014179166.tif 000004
【図３】
2014179166.tif 000005
【図４】
2014179166.tif 000006
【図５】
2014179166.tif 000007
【図６】
2014179166.tif 000008
【図７】
2014179166.tif 000009
【図８】
2014179166.tif 000010
【図９】
2014179166.tif 000011
【図１０】
2014179166.tif 000012
【図１１】
2014179166.tif 000013
【図１２】
2014179166.tif 000014
【図１３】
2014179166.tif 000015